Brevet FR3021414A1 — publié le 20151127

MIROIR COLORE L'invention concerne un miroir coloré ainsi que son procédé de fabrication. Un miroir coloré au sens de l'invention est un miroir absorbant certaines longueurs d'onde afin d'imposer au miroir une couleur de réflexion qui n'est pas neutre mais qui présente une couleur de réflexion à dominance spécifique. Le procédé de l'invention permet d'adapter la couleur de l'image produite en réflexion par le miroir. Un miroir comporte de manière connue un substrat transparent, généralement en verre, et une couche métallique réfléchissante, le plus souvent en argent, dont la réflexion lumineuse est extrêmement élevée au regard des longueurs d'onde du domaine du visible, de façon à fournir une bonne image en réflexion. L'invention est relative aux miroirs pour lesquels un utilisateur souhaite se mirer ou visualiser la réflexion d'un objet. L'application aux miroirs de l'invention est donc tournée vers les miroirs à usage décoratif ou usage fonctionnel au regard d'un sujet à réfléchir. Les miroirs selon l'invention sont de préférence des miroirs d'intérieur. Ils présentent préférentiellement une réflectivité lumineuse d'au moins 50% dans le domaine du visible, c'est-à-dire pour des longueurs d'onde comprises entre 380 et 780 nm (mesurée sous illuminant D65, avec un angle d'observation de 10°). De plus en plus, on souhaite pouvoir proposer des miroirs de différentes couleurs, par exemple avec une couleur de réflexion dont le ton tend vers le rose pour fournir un effet « bonne mine » lorsqu'une personne se regarde dans le miroir. A titre d'autre exemple de fonctionnalité d'un miroir de l'invention pour visualiser une image en réflexion d'un sujet, citons un miroir qui compense/atténue la 302 1 4 1 4 2 couleur d'un éclairage artificiel. En effet, la couleur d'un éclairage artificiel éclairant dans une pièce où est placé un miroir influe sur la couleur en réflexion que procure ledit miroir. Aussi, peut-il être souhaitable de modifier le rendu de l'image en réflexion en jouant sur la couleur du miroir qui, combinée avec la 5 couleur de l'éclairage artificiel, donnera un autre rendu de couleur. On connaît au travers de documents de brevets, diverses solutions pour modifier la couleur de réflexion d'un miroir. 10 Les documents US3445216 et W02004078664 enseignent un ajustement de la couleur en teintant dans la masse le verre constituant le substrat support du miroir. Cependant, l'utilisation de verre coloré pose différents problèmes tels que par 15 exemple des coûts élevés de fabrication, une faible disponibilité, une impossibilité de retrouver des tains très anciens comme par exemple celui lié à l'utilisation du mercure (galerie des glaces à Versailles). Il est également connu d'insérer entre le substrat du miroir et la couche 20 réfléchissante, une ou plusieurs couches d'interface. Le brevet GB652858 propose un miroir coloré grâce à l'utilisation d'un empilement de différentes couches minces du type métal ou oxyde ou fluorure, entre le substrat transparent du miroir et la couche réfléchissante. La demande de brevet W02013054045 divulgue une autre solution en tant que couche d'interface. Il s'agit de l'association d'une matrice organique ou inorganique ou hybride, et d'un colorant organique inséré dans la matrice à l'état moléculaire. 25 30 L'invention a pour but de proposer encore une autre façon de fabriquer un miroir coloré, et de fournir un miroir pour lequel on peut imposer précisément la couleur de l'image réfléchie en adaptant la plage de longueurs d'onde qui sont aptes à être absorbées par le miroir. L'invention porte sur un miroir coloré comportant un substrat transparent, une couche métallique réfléchissante et au moins une couche d'interface entre le substrat et la couche métallique, caractérisé en ce que la couche d'interface comporte au moins une couche discontinue métallique et au moins une couche d'un matériau diélectrique déposée sur la couche discontinue et dite ci-après surcouche. Le miroir coloré selon la présente invention est de préférence utilisé en tant que miroir d'intérieur. On entend par « couche discontinue », une couche comportant un revêtement métallique qui ne revêt pas toute (100%) la surface sur laquelle il est déposée. Le taux d'occupation surfacique de cette couche est strictement inférieur à 100%. Ce revêtement métallique se présente sous la forme d'îlots ou amas répartis uniformément ou non sur la totalité de la surface du substrat. Ces îlots sont séparés par des volumes d'absence complète de matière métallique. Ils peuvent éventuellement être connectés entre eux. Lorsqu'il est fait référence à l'épaisseur de cette couche discontinue, on parle dans la présente invention d'épaisseur « nominale ». Il ne s'agit pas de l'épaisseur mesurée dans les zones couvertes par la couche discontinue ou d'une épaisseur moyenne, mais de l'épaisseur qui serait obtenue si la couche métallique était continue. La couche métallique discontinue est par conséquent d'une épaisseur nominale inférieure à l'épaisseur minimum requise pour avoir une couche complète continue. Au sens de la présente invention, on comprend sous les termes « couche à base d'un matériau » que la couche est constituée majoritairement de ce matériau, c'est-à-dire que l'élément chimique du matériau ou le produit du matériau considéré dans sa formule stoechiométrique stable constitue au moins 50% en pourcentage atomique de la couche considérée. Dans la suite du texte, lorsqu'on parle d'image réfléchie ou d'image en réflexion, on veut parler de l'image réfléchie par le miroir d'un sujet animé ou inanimé. La surcouche diélectrique recouvre la couche discontinue et remplit les espaces séparant les îlots métalliques de la couche discontinue de sorte que les îlots métalliques de la couche ne soient pas en contact avec la couche métallique supérieure de réflexion du miroir. On entend au sens de l'invention « couche de matériau diélectrique », une couche dont le matériau n'est pas un métal. La couche d'interface (composée de la couche discontinue, d'au moins une surcouche de diélectrique et éventuellement d'une ou plusieurs sous-couches) est suffisamment transparente pour qu'une partie de la lumière dans le domaine du visible la traverse afin d'atteindre la couche réfléchissante, soit réfléchie par cette couche réfléchissante et la traverse de nouveau en sens inverse. Les inventeurs ont mis en évidence de manière surprenante qu'en fournissant une couche d'interface entre la couche métallique de réflexion du miroir et le substrat, cette couche d'interface comprenant d'une part une couche métallique répartie de manière discontinue, et d'autre part au moins un matériau diélectrique qui sépare le métal de la couche d'interface et celui de la couche métallique de réflexion, on parvenait à changer la couleur d'une image produite en réflexion par le miroir. Selon une caractéristique, l'épaisseur nominale de la couche discontinue, son matériau, l'épaisseur de la surcouche diélectrique et son matériau sont tels qu'ils participent à la définition (constitution) de la couleur de réflexion du miroir. De manière non évidente, les inventeurs ont mis en évidence que non seulement la couche discontinue métallique avait une importance dans la couleur de réflexion du miroir, mais également la surcouche de diélectrique. Ainsi, la couche d'interface modifie le spectre d'absorption du miroir. En contrôlant l'épaisseur nominale de la couche discontinue, son matériau, l'épaisseur de la surcouche diélectrique et son matériau, on adapte la plage des longueurs d'onde qui sont absorbées par la couche d'interface pour au final adapter la couleur en réflexion du miroir. Selon une autre caractéristique, la couche d'interface comporte au moins une sous-couche (une ou plusieurs sous-couches) disposée sous la couche discontinue métallique. La sous-couche est avantageusement à base d'un matériau fait de nitrures ou d'oxydes métalliques. Selon le type de matériau et l'épaisseur de la sous-couche de diélectrique combinés à l'épaisseur nominale et au matériau de la couche discontinue, et à l'épaisseur et au matériau de la surcouche diélectrique, cette sous-couche diélectrique participe également à la définition (constitution) de la couleur de réflexion du miroir, car elle modifie le spectre d'absorption de la couche totale d'interface. Ainsi, l'épaisseur nominale de la couche discontinue, son matériau, l'épaisseur de la surcouche diélectrique et son matériau, l'épaisseur et le matériau de la sous-couche diélectrique lorsqu'elle est présente, sont ainsi sélectionnés de manière appropriée pour définir la couleur du miroir. La couche d'interface selon l'invention peut être la seule couche disposée entre le substrat et la couche réfléchissante. Cependant, pour ajuster encore la couleur en réflexion, trouver la couleur appropriée, le miroir selon l'invention peut comprendre plusieurs couches d'interface disposées entre le substrat et la couche métallique de réflexion. Selon une autre caractéristique, la couche discontinue présente une épaisseur nominale comprise entre 0,1 et 15 nm de préférence entre 0,1 et 8 nm. La couche discontinue est métallique, le métal étant choisi parmi, seul ou en combinaison, l'argent, l'or, le cuivre, l'aluminium, le nickel et le palladium. 302 1 4 1 4 6 De préférence, la surcouche de diélectrique déposée sur la couche discontinue et/ou la sous-couche diélectrique déposée sous la couche discontinue métallique sont à base d'oxyde ou nitrure de métaux tels que Mg, Al, Si, Ti, Cr, Zn, Zr, Nb, Ni, Mo, In, Sb, Sn, Ta, W ou Bi ou les alliages de ces métaux. On 5 citera par exemple, des couches à base de nitrure de silicium Si3N4 éventuellement sur-ou sous- nitruré, d'oxyde de niobium éventuellement sur- ou sous-oxydé noté Nb20x, d'oxyde de titane éventuellement sur- ou sous-oxydé noté TiOx, d'oxyde mixte d'étain et de zinc éventuellement sur- ou sous-oxydé SnZnOx, d'oxyde de zinc dopé à l'aluminium noté AZO, ou d'oxyde de silicium 10 éventuellement sur- ou sous-oxydé noté SiOx. Avantageusement, la surcouche de diélectrique et/ou la sous-couche diélectrique présentent une épaisseur d'au plus 200 nm, en particulier comprise entre 1 et 200 nm, de préférence entre 5 et 50 nm. 15 Le substrat peut être en verre ou en matière plastique. La couche réfléchissante métallique permettant la fonction de miroir peut être en argent ou en aluminium. Elle peut être déposée en phase vapeur, par 20 exemple par CVD, PVD, magnétron, évaporation ou par voie liquide selon le type de matériau. Elle présente généralement une épaisseur comprise entre 20 nm et 200 nm, de préférence entre 50 et 150 nm. Dans un exemple préféré de l'invention, le miroir coloré est tel que le substrat 25 est en verre de préférence d'épaisseur entre 2 et 4 mm, la couche métallique de réflexion est en argent, de préférence d'épaisseur comprise entre 50 et 100 nm, la couche discontinue est en argent, de préférence d'épaisseur nominale comprise entre 0,1 et 1,5 nm, et la surcouche de diélectrique présente une épaisseur comprise entre 1 et 10 nm, et de préférence est en AZO, ou 30 SnZnOx, ou Nb20x ou TiOx. Un tel miroir conduit à une couleur en réflexion rose ou tendant vers le rose, donnant en particulier un effet « bonne mine » lorsqu'une personne se regarde dans le miroir. Selon encore une autre caractéristique, une couche d'accroche, peut être déposée sur la couche d'interface et constitue une couche fonctionnelle pour faciliter l'adhésion de la couche métallique de réflexion du miroir. Cette couche d'accroche est par exemple en titane ou en alliage nickel-chrome NiCr, éventuellement sur- ou sous-oxydés (TiOx ou NiCrOx) quand la couche de réflexion métallique est déposée en phase vapeur. Lorsque le dépôt de la couche de réflexion métallique est effectué par voie liquide, de façon classique dans les procédés d'argenture, des couches d'accroche à base de chlorure d'étain et de palladium sont déposées sur la couche d'interface, et constituent des couches fonctionnelles pour faciliter l'adhésion de la couche métallique de réflexion du miroir. Avantageusement, il s'avère que la couche d'accroche ne fait pas ou peuvarier la couleur de réflexion rendue via la couche d'interface. Une couche fonctionnelle de protection peut être disposée sur la couche métallique de réflexion du miroir, et est à base d'oxyde ou de nitrure de métaux tels que Mg, Al, Si, Ti, Cr, Zn, Zr, Nb, Ni, Mo, In, Sb, Sn, Ta, W ou Bi ou les alliages de ces métaux. On citera par exemple le Si3N4, Nb20x, TiOx, SnZnOx, AZO, SiOx. De manière usuelle, un revêtement de protection du type peinture est de préférence déposé sur la couche métallique de réflexion, voire sur sa couche de protection éventuelle. Ce revêtement est généralement du type alkyde, polyuréthane ou acrylique. L'invention a également trait à un procédé de fabrication d'un miroir coloré comportant une étape de dépôt d'au moins une couche d'interface sur un substrat, une étape de dépôt d'une couche métallique de réflexion sur le substrat revêtu, éventuellement le dépôt d'une couche de protection sur la couche métallique de réflexion, caractérisé en ce que le dépôt de la couche d'interface comporte une étape de dépôt sur le substrat d'une couche discontinue métallique, une étape de dépôt d'au moins une surcouche sur la couche discontinue formant une couche de diélectrique entre la couche discontinue et la couche métallique de réflexion, de préférence la surcouche étant un oxyde ou un nitrure métallique, et éventuellement une étape de dépôt d'une ou plusieurs sous-couches diélectriques de préférence d'oxyde ou nitrure métallique agencées sur le substrat et préalablement au dépôt de la couche discontinue. Selon une caractéristique, l'étape de dépôt de la couche d'interface consiste, en fonction de la couleur souhaitée en réflexion du miroir, à sélectionner le matériau, et adapter l'épaisseur nominale de la couche discontinue, et à sélectionner et adapter le matériau et l'épaisseur de la surcouche diélectrique, ainsi qu'à sélectionner et adapter le matériau et l'épaisseur de la sous-couche diélectrique lorsqu'elle est présente. Le dépôt de la couche discontinue est de préférence réalisé par pulvérisation magnétron. Pour faire varier l'épaisseur nominale de la couche discontinue, on fait varier la puissance appliquée à la cible tandis que le substrat est fixe sous la cible pour une même durée de dépôt, ou bien on fait varier la vitesse de défilement du substrat sous la cible en gardant fixe la puissance. Il est également possible de faire varier la puissance en maintenant la même vitesse de défilement du substrat sous la cible. La valeur de l'épaisseur nominale pour une puissance donnée est donc accessible en considérant la vitesse de défilement du substrat dans l'enceinte de dépôt de la couche et la quantité de matière pulvérisée par unité de temps à cette puissance. Le couple puissance/vitesse de défilement permet notamment d'ajuster l'épaisseur nominale de la couche discontinue. A titre d'exemple, si habituellement, dans des conditions de dépôt par pulvérisation magnétron identiques (très faible pression, composition de la cible, vitesse de défilement du substrat, puissance électrique appliquée à la cathode) l'épaisseur de la couche est de 10 nm, on augmentera la vitesse de défilement du substrat d'un facteur 2 pour obtenir une épaisseur de couche de moitié, c'est-à-dire de 5 nm. Le dépôt de la surcouche diélectrique ou de la sous-couche diélectrique qui est à base d'oxyde ou de nitrure métallique, est de préférence réalisé par pulvérisation magnétron. De plus, les inventeurs ont montré de manière non évidente qu'en adaptant le taux d'oxygène lors du dépôt par pulvérisation magnétron de la surcouche et/ou la sous-couche diélectrique de la couche d'interface lorsque celles-ci sont à base d'un oxyde métallique et sont en contact direct avec la couche discontinue, cela conduit à ajuster la nuance de couleur du miroir. Le dépôt de la couche métallique de réflexion est réalisé de manière connue par phase vapeur (CVD, PVD, magnétron, évaporation) ou voie liquide. De façon préférée, le dépôt de la couche métallique de réflexion est effectué par voie liquide. Lorsque le substrat est en verre, celui-ci a pu subir un traitement de trempe ou une texturation avant le dépôt de la couche d'interface. Enfin, l'invention est relative à l'utilisation d'un substrat transparent comprenant une couche métallique de réflexion pour la fonction miroir, et au moins une couche d'interface entre le substrat et la couche métallique pour fournir un miroir coloré, caractérisée en ce que la couche d'interface comporte au moins une couche discontinue métallique, et au moins une surcouche d'un matériau diélectrique déposée sur la couche discontinue, et éventuellement au moins une sous-couche d'un matériau diélectrique déposée sous la couche discontinue, et en ce que l'on choisit la couleur du miroir en sélectionnant la nature et l'épaisseur nominale de la couche discontinue et la nature et les épaisseurs des surcouche(s) et sous-couche(s) diélectrique. A titre d'exemples nullement limitatifs de fonctionnalité d'un tel miroir pour visualiser une image en réflexion, citons un miroir pour lequel on souhaite une couleur appropriée de l'image en réflexion, telle qu'une couleur rose donnant un effet « bonne mine » à la personne se regardant dans le miroir, ou bien un miroir qui compense/atténue la couleur d'un éclairage artificiel. La présente invention est maintenant décrite à l'aide d'exemples uniquement illustratifs et nullement limitatifs de la portée de l'invention, et à partir des illustrations ci-jointes, dans lesquelles : - La figure 1 a représente une vue schématique en coupe d'un miroir selon l'invention; - La figure lb représente une variante de la figure 1 ; - La figure 2 montre l'absorption de la lumière visible en fonction de la longueur d'onde pour plusieurs échantillons, illustrant le rôle joué par la nature du matériau de la surcouche de diélectrique au regard de la couleur en réflexion du miroir ; - La figure 3 montre l'absorption de la lumière visible en fonction de la longueur d'onde pour plusieurs échantillons, illustrant le rôle joué par la nature du matériau de la sous-couche diélectrique au regard de la couleur en réflexion du miroir ; - La figure 4 montre l'absorption de la lumière en fonction de la longueur d'onde pour plusieurs échantillons, illustrant le rôle joué par l'épaisseur nominale du matériau de la couche discontinue au regard de la couleur en réflexion du miroir. Les figures 1 et 2 ne sont pas à l'échelle pour en faciliter la lecture. Le miroir coloré 1 de l'invention comporte un substrat transparent 2 tel qu'un substrat verrier, une couche métallique réfléchissante 3 telle qu'en argent, une couche d'interface 4 décrite ci-après et disposée entre le substrat 2 et la couche métallique réfléchissante 3, et une couche de peinture 5 tel que de l'acrylique recouvrant la couche métallique de réflexion 3. Dans la variante de la figure 2, le miroir coloré comporte une couche d'accroche 6 déposée sur la couche d'interface 4 pour faciliter l'adhésion de la couche d'argent réfléchissante 3. Cette couche d'accroche est par exemple en NiCr. Selon l'invention, la couche d'interface 4 comporte au moins une couche discontinue 40 métallique et au moins une surcouche 41 composée d'un matériau diélectrique, recouvrant la couche discontinue métallique de sorte à éviter tout contact entre la couche discontinue 40 et la couche métallique réfléchissante 3. Dans la variante de la figure 2, la couche d'interface 4 comporte une couche complémentaire 42 qui est une sous-couche diélectrique déposée sous la couche discontinue 41. La couche d'interface 4 a pour rôle de modifier le spectre d'absorption dans le visible du miroir de sorte à produire une image en réflexion dont la couleur est modifiée, c'est-à-dire différente de la couleur produite en l'absence d'une telle couche d'interface. Les surcouche et sous-couche diélectrique 41 et 42 ont un rôle sur les propriétés optiques et permettent également de protéger la couche métallique discontinue. Les inventeurs ont mis en évidence de manière surprenante que : - une couche d'interface, transparente afin que la lumière atteigne la couche réfléchissante 3, permet de modifier le spectre d'absorption dans le visible et ainsi la couleur de l'image en réflexion dans le miroir ; - la couche discontinue métallique 40 de la couche d'interface participe à la modification de la couleur du miroir ; - la surcouche de diélectrique 41 nécessaire pour isoler la couche métallique réfléchissante 3 de la couche discontinue 40 métallique, permet également de jouer sur la couleur de l'image en réflexion ; - la sous-couche diélectrique 42 permet aussi s'il est besoin d'ajuster encore la couleur. Le matériau et l'épaisseur nominale de la couche discontinue 40, la nature et l'épaisseur de la surcouche de diélectrique 41, et de la sous-couche diélectrique 42 sont adaptés en fonction de la couleur souhaitée en réflexion. Le miroir de l'invention peut comprendre plusieurs empilements de couches d'interface, chaque couche d'interface comprenant une ou plusieurs sous-couches diélectriques, une couche discontinue métallique et une ou plusieurs surcouches diélectriques, pour ajuster la couleur et la nuance souhaitées. Les courbes décrites ci-après au regard des figures 3 et suivantes montrent comment il est possible en jouant sur les types de matériau et les épaisseurs de modifier les longueurs d'onde absorbées et la quantité de lumière absorbée pour fournir une couleur adaptée en réflexion. La couche discontinue 40 métallique est composée uniquement de métal choisi parmi de préférence les métaux suivants, seuls ou en combinaison, argent, or, cuivre, aluminium, nickel, palladium. Elle possède une épaisseur nominale n'excédant pas 15 nm afin de rester discontinue, c'est-à-dire sans qu'elle ne puisse recouvrir entièrement (100 %) la surface sur laquelle elle est déposée. La surcouche de diélectrique 41 est composée d'un oxyde ou d'un nitrure métallique, de préférence choisi parmi Si3N4, Nb20x, TiOx, SnZnOx, AZO, SiOx. Des tests comparatifs à titre d'exemples nullement limitatifs ont été faits en faisant varier la nature de la surcouche (figure 2), la nature de la sous-couche diélectrique (figure 3) et l'épaisseur nominale de la couche discontinue métallique (figure 4). Le tableau ci-après résume pour chaque exemple, la nature et l'épaisseur des sous-couches et surcouches diélectriques ainsi que l'épaisseur nominale de la couche discontinue en argent constituant la couche d'interface, l'épaisseur de la couche de réflexion du miroir en argent et l'épaisseur du substrat. Exemples Sous- Epaisseur Surcouche Epaisseur de Epaisseur couche de la (nature et la couche de du (nature et couche épaisseur) réflexion en Ag substrat épaisseur) discontinue verre en Ag Exemple 1 - 1 nm TiOx : 5 nm 70 nm 4 mm Exemple 2 - 1 nm AZO : 5 nm 70 nm 4 mm Exemple 3 - 1 nm Si3N4 : 5 nm 70 nm 4 mm Exemple 4 AZO : 5 nm 1 nm TiOx : 5 nm 70 nm 4 mm Exemple 5 Si3N4 : 5 nm 1 nm TiOx : 5 nm 70 nm 4 mm Exemple 6 TiOx : 5 nm 1 nm TiOx : 5 nm 70 nm 4 mm Exemple 7 - 0,5 nm SnZnOx : 5 nm 100 nm 2 mm Exemple 8 - 0,8 nm SnZnOx : 5 nm 100 nm 2 mm Exemple 9 - 1 nm SnZnOx : 5 nm 100 nm 2 mm Exemple - 1,4 nm SnZnOx : 5 nm 100 nm 2 mm 10 Dans tous les exemples 1 à 10 : - le substrat est en verre, commercialisé sous le nom PLANILUX par la société SAINT-GOBAIN GLASS FRANCE ; - la couche métallique réfléchissante 3 est en argent déposée par pulvérisation magnétron ; - aucun revêtement de protection n'a été ajouté à la couche réfléchissante 3; - la couche discontinue 40, est en argent et déposée par la technique de pulvérisation magnétron ; - les sous-couches et surcouches ont été déposées par pulvérisation magnétron. Les conditions de dépôt par voie magnétron des différentes couches de la couche d'interface sont données ci-dessous : Couche Cible Pression de Puissance Gaz de gaz (en employée dépôt de dépôt Quantité cm3/min ou (en10-3 mbar) (en W) sccm) Couche discontinue Ag de 0,5 nm Ag 8 50 Ar 150 Couche discontinue Ag de 0,8 nm Ag 8 70 Ar 150 Couche discontinue Ag de Ag 8 100 Ar 150 1 nm Couche discontinue Ag de 1,4 nm Ag 8 150 Ar 150 TiOx TiO2 2 2000 Ar 40 ZnO : Al 2% en AZO poids 2 1300 Ar 40 Surcouche Si : Al 8% 19 (Ar) 1 Si3N4 en poids 1.,,5 2300 Ar+N2 23 (N2) SnZnO à 50:50 % en 40 (Ar) SnZnO poids 2 1000 Ar + 02 5 (02) Les figures 2 à 4 permettent de démontrer l'influence de la nature des matériaux et épaisseurs et/ou épaisseurs nominales de chacune des couches de la couche d'interface au regard des longueurs d'onde absorbées afin de modifier la couleur d'une image en réflexion par le miroir. La figure 2 montre le rôle joué par la nature du matériau de la surcouche de diélectrique 41 dans la couleur en réflexion du miroir. Il s'agit des exemples 1 à 3 du tableau. Pour ces courbes d'absorption des exemples 1 à 3 de miroirs, seule la surcouche de diélectrique 41 de la couche d'interface 4 diffère, le miroir comprenant le verre, la couche discontinue 40 en argent d'épaisseur nominale 1 nm (sans sous-couche diélectrique), la surcouche de diélectrique 41 et la couche réfléchissante 3 en argent de 70 nm. Les différentes surcouches de diélectrique sont respectivement, TiOx (Exemple 1), AZO (Exemple 2), et Si3N4 (Exemple 3), d'une épaisseur chacune de 5 nm. On constate que le spectre d'absorption est différent pour chacun des exemples, engendrant une couleur de l'image en réflexion par le miroir différente. Des mesures dans le système L*a*b* ont été faites pour caractériser la couleur du miroir de chaque exemple. Toutes les mesures dans les différents tableaux qui suivent ont été faites sous illuminant D65 et avec un angle d'observation de 10 °. Exemple L* a* b* Exemple 1 85,9 0,6 -0,9 (TiOx) Exemple 2 87,9 0,3 -0,1 (AZO) Exemple 3 87,1 6,7 3,9 (Si3N4) Cela confirme que chaque exemple correspond bien à une couleur particulière. Les exemples 1 et 2 sont néanmoins très proches et décrivent des miroirs ayant une couleur relativement neutre. Par contre, l'exemple 3 avec Si3N4 conduit à une couleur distincte, la couleur pouvant être qualifiée de « pêche ». La figure 3 montre que l'ajout d'une sous-couche diélectrique 42 joue également un rôle dans la couleur en réflexion du miroir. La figure 3 illustre quatre courbes pour quatre miroirs comprenant la couche 25 réfléchissante 3 en argent de 70 nm, et la couche d'interface 4 qui comprend 20 une couche discontinue 40 en argent de 1 nm, une surcouche de diélectrique 41 de 5 nm en TiOx et selon les exemples respectifs : aucune sous-couche (exemple 1 de la figure 2), une sous-couche en AZO d'une épaisseur de 5 nm (exemple 4), une sous-couche en Si3N4 d'une épaisseur de 5 nm (exemple 5) et une sous-couche en TiOx d'une épaisseur de 5 nm (exemple 6). On constate qu'en ajoutant une sous-couche diélectrique (exemples 4, 5 et 6) au regard de l'exemple 1 sans sous-couche diélectrique, les couleurs varient, les courbes de la figure 3 étant décalées et les valeurs d'absorption étant 10 différentes. On a en outre fait les mesures suivantes : Exemple L* a* b* Exemple 1 (sans sous-couche) 85,9 0,6 -0,9 Exemple 4 85,9 -3,9 4,4 (sous-couche AZO) Exemple 5 85,6 -2,7 3,2 (sous-couche Si3N4) Exemple 6 78,9 -2,3 4,8 (sous-couche TiOx) 15 Lorsque l'on n'a pas de sous-couche diélectrique (exemple 1), la couleur est neutre comme déjà vu. Or, on constate qu'en ajoutant une sous-couche diélectrique, la couleur change totalement, les valeurs L*a*b* étant toutes différentes. De la couleur neutre de 20 l'exemple 1, on passe à une couleur qui tend vers le jaune pour les exemples 4, 5 et 6. Selon la nature du matériau de la sous-couche diélectrique, le jaune sera nuancé. La figure 4 montre le rôle joué par l'épaisseur nominale de la couche discontinue métallique 40. Cette figure illustre quatre exemples pour lesquels la couche d'interface n'a pas de sous-couche diélectrique et présente une surcouche de SnZnOx d'une épaisseur de 5 nm, et une couche discontinue en Ag dont l'épaisseur nominale varie, avec respectivement 0,5 nm (exemple 7), 0,8 nm (exemple 8), 1 nm (exemple 9) et 1,4 nm (exemple 10). On constate là encore que chaque courbe d'absorption présente un pic d'absorption décalé en longueur d'onde, et une quantité d'absorption distincte, changeant au final la couleur de réflexion du miroir. Les couleurs dans le système L*a*b* sont les suivantes : Exemple L* a* b* Exemple 7 (Ag de 0,5 nm) 93,9 2,2 2,5 Exemple 8 (Ag de 0,8 nm) 91,4 3,5 0,5 Exemple 9 (Ag de 1 nm) 88,9 0,7 -2,4 Exemple 10 (Ag de 1,4 nm) 88,2 -2,0 -2,9 On constate que l'épaisseur nominale de la couche discontinue joue un rôle incontestable dans la couleur du miroir. L'exemple 7 fournit une couleur plutôt pêche. L'exemple 8 tend vers le rouge, tandis que l'exemple 9 est plutôt bleu et l'exemple 10 de couleur vert-bleu. Ainsi, en augmentant l'épaisseur nominale de la couche discontinue en Ag, on modifie la couleur, voire la nuance. Par conséquent, l'invention permet très avantageusement de fabriquer un miroir dont on peut imposer la couleur. La couche d'interface avec sa couche discontinue métallique permet incontestablement de fournir une couleur spécifique. La couleur souhaitée du miroir (comprenant la nuance de couleur) sera fournie en adaptant non seulement la nature et l'épaisseur nominale de la couche discontinue mais également en sélectionnant de manière idoine la nature et l'épaisseur de la surcouche de diélectrique, de la sous-couche diélectrique, et d'y associer si besoin plusieurs empilements de couches d'interface aux épaisseurs et natures de matériaux choisis.10 REVENDICATIONS1. Miroir coloré (1) comportant un substrat transparent (2), une couche métallique réfléchissante (3) et au moins une couche d'interface (4) entre le substrat et la couche métallique, caractérisé en ce que la couche d'interface (4) comporte au moins une couche discontinue (40) métallique, dite couche discontinue, et au moins une couche d'un matériau diélectrique (41) déposée sur la couche discontinue, dite surcouche. 2. Miroir selon la revendication 1, caractérisé en ce que la couche d'interface (4) comporte au moins une sous-couche diélectrique (42) disposée sous la couche discontinue (40) et en ce que cette sous-couche (42) est à base d'un matériau fait de nitrures ou d'oxydes métalliques. 3. Miroir selon la revendication 1 ou 2, caractérisé en ce que l'épaisseur nominale de la couche discontinue (40), son matériau, l'épaisseur de la couche diélectrique (41) et son matériau, l'épaisseur et le matériau de la sous-couche diélectrique (42) lorsqu'elle est présente, sont tels qu'ils définissent la couleur de réflexion du miroir. 4. Miroir selon l'une quelconque des revendications précédentes, caractérisé en ce que la couche discontinue (40) présente une épaisseur nominale comprise entre 0,1 et 15 nm de préférence entre 0,1 et 8 nm. 5. Miroir selon l'une quelconque des revendications précédentes, caractérisé en ce que le métal de la couche discontinue (40) est choisi parmi, seul ou en combinaison, l'argent, l'or, le cuivre, l'aluminium, le nickel et le palladium. 6. Miroir selon l'une quelconque des revendications précédentes, caractérisé en ce que la surcouche de diélectrique (41) déposée sur la couche discontinue et/ou la sous-couche diélectrique (42) déposée sous la couche discontinue sont à base d'oxyde ou nitrure de métaux tels que Mg, Al, Si, Ti, Cr, Zn, Zr, Nb, Ni, Mo, In, Sb, Sn, Ta, W ou Bi ou les alliages de ces métaux, notamment à base de nitrure de silicium Si3N4 éventuellement sur- ou sous- nitruré, d'oxyde de niobium éventuellement sur- ou sous- 302 1 4 1 4 20 oxydé noté Nb20x, d'oxyde de titane éventuellement sur- ou sous- oxydé noté TiOx, d'oxyde mixte d'étain et de zinc éventuellement sur- ou sous-oxydé SnZnOx, d'oxyde de zinc dopé à l'aluminium noté AZO, ou d'oxyde de silicium éventuellement sur- ou sous- oxydé noté SiOx. 5 7. Miroir selon l'une quelconque des revendications précédentes, caractérisé en ce que la surcouche de diélectrique (41) déposée sur la couche discontinue et/ou la sous-couche diélectrique déposée sous la couche discontinue présentent une épaisseur comprise entre 1 et 200 nm, de préférence entre 5 et 50 nm. 10 8. Miroir selon l'une quelconque des revendications précédentes, caractérisé en ce qu'il comporte une couche d'accroche déposée sur la couche d'interface pour faciliter l'adhésion de la couche métallique de réflexion du miroir. 9. Miroir selon l'une quelconque des revendications précédentes, 15 caractérisé en ce que le substrat (2) est en verre de préférence d'épaisseur entre 2 et 4 mm, la couche métallique de réflexion (3) est en argent, de préférence d'épaisseur comprise entre 50 et 100 nm, la couche discontinue (40) est en argent, de préférence d'épaisseur nominale comprise entre 0,1 et 1,5 nm, et la surcouche de diélectrique (41) présente une épaisseur 20 comprise entre 1 et 10 nm, et de préférence est en AZO, ou SnZnOx, ou Nb20x ouTiOx. 10. Procédé de fabrication d'un miroir coloré, comportant une étape de dépôt d'au moins une couche d'interface sur un substrat, une étape de dépôt d'une couche métallique de réflexion sur le substrat revêtu, 25 éventuellement le dépôt d'une couche de protection sur la couche métallique de réflexion, caractérisé en ce que le dépôt de la couche d'interface comporte une étape de dépôt sur le substrat d'une couche discontinue métallique, une étape de dépôt d'une surcouche sur la couche discontinue formant une couche de diélectrique entre la couche discontinue 30 et la couche métallique de réflexion, de préférence la surcouche étant un oxyde ou un nitrure métallique, et éventuellement une étape de dépôt d'uneou plusieurs sous-couches de préférence d'oxyde ou de nitrure métallique agencées sur le substrat et préalablement au dépôt de la couche discontinue. 11. Procédé selon la revendication précédente, caractérisé en ce que l'étape de dépôt de la couche d'interface consiste, en fonction de la couleur souhaitée en réflexion du miroir, à sélectionner le matériau et adapter l'épaisseur nominale de la couche discontinue, à sélectionner et adapter le matériau et l'épaisseur de la surcouche diélectrique, ainsi qu'à sélectionner et adapter le matériau et l'épaisseur de la sous-couche diélectrique lorsqu'elle est présente. 12. Procédé selon la revendication 10 ou 11, caractérisé en ce que la surcouche et/ou la sous-couche diélectrique de la couche d'interface sont déposées par pulvérisation magnétron et en ce que pour la surcouche et la sous-couche qui sont en contact direct avec la couche discontinue et sont à base d'un oxyde métallique, l'on adapte le taux d'oxygène lors de leur dépôt afin de modifier la couleur en réflexion du miroir. 13. Utilisation d'un substrat transparent (2) comprenant une couche métallique de réflexion (3) pour la fonction miroir, et au moins une couche d'interface (4) entre le substrat et la couche métallique pour fournir un miroir coloré, caractérisée en ce que la couche d'interface (4) comporte au moins une couche discontinue (40) métallique, et au moins une couche d'un matériau diélectrique (41) déposée sur la couche discontinue, et éventuellement au moins une sous-couche diélectrique déposée sous la couche discontinue, et en ce que l'on choisit la couleur du miroir en sélectionnant la nature et l'épaisseur nominale de la couches discontinue et la nature et l'épaisseur des surcouche(s) et sous-couche(s) de diélectrique.